(57)【特許請求の範囲】
【請求項１】
包材が袋状にされて形成された袋本体を備える袋体であって、
前記包材が、第１の層、及び前記第１の層上に積層された第２の層を備える積層フィルムを備え、
前記第１の層が最内層であり、
前記第１の層は、該第１の層の総質量に対して、環状オレフィン樹脂の割合が３０質量％超７０質量％以下で、鎖状オレフィン樹脂の割合が３０質量％以上７０質量％未満の層であり、
前記第２の層は、該第２の層の総質量に対して、環状オレフィン樹脂の割合が１０〜３０質量％で、鎖状オレフィン樹脂の割合が７０〜９０質量％の層である、袋体。
【請求項２】
前記積層フィルムの総厚みが１０〜９０μｍである、請求項１に記載の袋体。
【発明の詳細な説明】
【技術分野】
【０００１】
本発明は、袋体に関する。
【背景技術】
【０００２】
食品、薬品、雑貨等を収容する袋体としては、ポリエチレンやポリプロピレン等の鎖状オレフィン樹脂で形成された包材が袋状にされたものが多く用いられている。しかし、特に医薬品（エタノール含浸綿等）や化粧品（美容パックシート等）等を収容する袋体においては、内容物の揮発性成分が包材に吸着されることで、揮発性成分によって得られる効果が低くなる問題がある。
【０００３】
ところで、医薬品の変質を抑制する包材として、環状オレフィンフィルムを用いた包材が知られている（例えば、特許文献１）。環状オレフィンフィルムは、環状オレフィン樹脂を用いていないフィルムに比べて耐薬品性に優れ、薬品等の内容物の揮発性成分が吸着されにくい性質がある。しかし、環状オレフィンフィルムは、他の素材等との接着性が不足しやすい問題があり、またコスト面でも不利である。
【０００４】
また、環状オレフィン樹脂と鎖状オレフィン樹脂を混合した混合物により形成した混合樹脂層を備える包材も知られている。該包材でも環状オレフィン樹脂によって耐薬品性が改善される。しかし、特に耐薬品性を重視して環状オレフィン樹脂の割合を多くした場合に、他の素材等との接着性が不足しやすく、またコストも増大する。
混合樹脂層の内側に、ポリプロピレン等の鎖状オレフィンのみで形成された鎖状オレフィン樹脂層を積層した積層フィルムを用いる包材も提案されている（例えば、特許文献２）。該包材では、混合樹脂層の内側に鎖状オレフィン樹脂層が積層されていることで接着性が向上するものの、易カット性が低下する問題がある。
【先行技術文献】
【特許文献】
【０００５】
【特許文献１】特開平１０−２６４２９０号公報
【特許文献２】特開２０１１−２２４９２１号公報
【発明の概要】
【発明が解決しようとする課題】
【０００６】
本発明は、内容物の揮発性成分が吸着されにくく、接着性に優れ、かつ易カット性も優れた低コストな積層フィルム及び包材、並びに袋体を提供することを目的とする。
【課題を解決するための手段】
【０００７】
本発明は、以下の構成を有する。
［１］第１の層、及び前記第１の層上に積層された第２の層を備える積層フィルムであって、前記第１の層は、該第１の層の総質量に対して、環状オレフィン樹脂の割合が３０質量％超７０質量％以下で、鎖状オレフィン樹脂の割合が３０質量％以上７０質量％未満の層であり、前記第２の層は、該第２の層の総質量に対して、環状オレフィン樹脂の割合が３０質量％以下で、鎖状オレフィン樹脂の割合が７０質量％以上の層である、積層フィルム。
［２］前記第２の層が、前記第２の層の総質量に対して、環状オレフィン樹脂の割合が１０〜３０質量％で、鎖状オレフィン樹脂の割合が７０〜９０質量％の層である、［１］に記載の積層フィルム。
［３］総厚みが１０〜９０μｍである、［１］又は［２］に記載の積層フィルム。
［４］前記［１］〜［３］のいずれかに記載の積層フィルムを備える包材。
［５］前記［４］に記載の包材が袋状にされて形成された袋本体を備える袋体。
【発明の効果】
【０００８】
本発明の積層フィルムは、内容物の揮発性成分が吸着されにくく、接着性に優れ、易カット性にも優れ、また低コストである。
本発明の包材は、内容物の揮発性成分が吸着されにくく、易カット性にも優れ、低コストである。
本発明の袋体は、内容物の揮発性成分が吸着されにくく、易カット性にも優れ、低コストである。
【図面の簡単な説明】
【０００９】
【図１】本発明の積層フィルムの一例を示した断面図である。
【図２】本発明の積層フィルムの他の例を示した断面図である。
【図３】本発明の積層フィルムの他の例を示した断面図である。
【図４】本発明の包材の一例を示した断面図である。
【図５】本発明の袋体の一例を示した正面図である。
【図６】図５の袋体のＡ−Ａ断面図である。
【発明を実施するための形態】
【００１０】
［積層フィルム］
以下、本発明の積層フィルムの一例を示して説明する。
本実施形態の積層フィルム１は、図１に示すように、第１の層１０と、第１の層１０上に積層された第２の層１２とを備える。積層フィルム１は、袋体とされる際には第１の層１０が第２の層１２よりも内側となるように配置される。
【００１１】
（第１の層）
第１の層１０は、環状オレフィン樹脂と鎖状オレフィン樹脂とを含有する。環状オレフィン樹脂とは、環状構造を有するオレフィン樹脂を意味する。鎖状オレフィン樹脂とは、環状構造を有しない鎖状のオレフィン樹脂を意味する。
【００１２】
環状オレフィン樹脂の市販品としては、日本ゼオン（株）製の「ゼオノア（登録商標）」、トパスアドバンストポリマーズ社製の「ＴＯＰＡＳ（登録商標）」、三井化学（株）製の「アペル（登録商標）」等が挙げられる。
環状オレフィン樹脂としては、１種を単独で使用してもよく、２種以上を併用してもよい。
【００１３】
鎖状オレフィン樹脂としては、特に限定されず、例えば、ポリエチレン、ポリプロピレン、エチレン−酢酸ビニル共重合体、エチレン−αオレフィン共重合体等が挙げられる。
鎖状オレフィン樹脂としては、１種を単独で使用してもよく、２種以上を併用してもよい。
【００１４】
第１の層中の環状オレフィン樹脂の割合は、第１の層の総質量（１００質量％）に対して、３０質量％超７０質量％以下である。第１の層中の環状オレフィン樹脂の割合が３０質量％超であれば、内容物の揮発性成分が吸着されにくくなる。第１の層中の環状オレフィン樹脂の割合が７０質量％以下であれば、優れた接着性が得られやすくなる。
第１の層中の環状オレフィン樹脂の割合は、５０〜７０質量％が好ましい。
【００１５】
第１の層中の鎖状オレフィン樹脂の割合は、第１の層の総質量（１００質量％）に対して、３０質量％以上７０質量％未満である。第１の層中の鎖状オレフィン樹脂の割合が３０質量％以上であれば、優れた接着性が得られやすくなる。第１の層中の鎖状オレフィン樹脂の割合が７０質量％未満であれば、内容物の揮発性成分が吸着されにくくなり、また優れた易カット性が確保される。
第１の層中の鎖状オレフィン樹脂の割合は、３０〜５０質量％が好ましい。
【００１６】
第１の層の厚みは、５〜３０μｍが好ましく、７〜１５μｍがより好ましい。第１の層の厚みが下限値以上であれば、内容物の揮発性成分がより吸着されにくくなる。第１の層の厚みが上限値以下であれば、優れた易カット性が確保されやすい。
【００１７】
（第２の層）
第２の層１２は、環状オレフィン樹脂と鎖状オレフィン樹脂とを含有する。第２の層１２に含有される環状オレフィン樹脂と鎖状オレフィン樹脂としては、特に限定されず、例えば、第１の層で挙げた環状オレフィン樹脂及び鎖状オレフィン樹脂と同じものが挙げられる。
第２の層に含有させる環状オレフィン樹脂としては、１種を単独で使用してもよく、２種以上を併用してもよい。また、第２の層に含有させる鎖状オレフィン樹脂としては、１種を単独で使用してもよく、２種以上を併用してもよい。
【００１８】
第２の層中の環状オレフィン樹脂の割合は、第２の層の総質量（１００質量）に対して、３０質量％以下である。第２の層中の環状オレフィン樹脂の割合が３０質量％以下であれば、優れた接着性が得られ、またコスト面でも有利である。
第２の層中の環状オレフィン樹脂の割合は、１０〜３０質量％が好ましい。環状オレフィン樹脂の割合が１０質量％以上であれば、充分な易カット性を確保することがより容易になる。
【００１９】
第２の層中の鎖状オレフィン樹脂の割合は、第２の層の総質量（１００質量）に対して、７０質量％以上である。第２の層中の鎖状オレフィン樹脂の割合が７０質量％以上であれば、優れた接着性が得られ、またコスト面でも有利である。
第２の層中の鎖状オレフィン樹脂の割合は、７０〜９０質量％が好ましい。鎖状オレフィン樹脂の割合が９０質量％以下であれば、充分な易カット性を確保することがより容易になる。
【００２０】
第２の層の厚みは、５〜３０μｍが好ましく、１０〜２０μｍがより好ましい。第２の層の厚みが下限値以上であれば、優れた接着性が得られやすくなる。第２の層の厚みが上限値以下であれば、第１の層の厚みを相対的により厚くできるため、内容物の揮発性成分がより吸着しにくくなる。
【００２１】
本実施形態の積層フィルムの総厚みは、１０〜６０μｍが好ましく、１７〜３５μｍがより好ましい。積層フィルムの総厚みが下限値以上であれば、内容物の揮発性成分がより吸着されにくくなる。積層フィルムの総厚みが上限値以下であれば、低コストである。
【００２２】
本発明の積層フィルムの製造方法は、特に限定されず、例えば、インフレーション法やキャスト法による共押出積層法、押出ラミネーション法、サンドラミネーション法、ドライラミネーション法等が挙げられる。
【００２３】
以上説明したように、本発明の積層フィルムでは、第１の層中の環状オレフィン樹脂の割合が高く、第２の層中の環状オレフィン樹脂の割合が低くなるように、第１の層と第２の層の環状オレフィン樹脂と鎖状オレフィン樹脂の割合を特定の範囲に制御する。これにより、耐薬品性、接着性及び易カット性を兼ね備えた低コストな積層フィルムとなる。そのため、本発明の積層フィルムを用いれば、内容物の揮発性成分が吸着されにくく、接着性に優れ、かつ易カット性も優れた包材が低コストで得られる。
【００２４】
なお、本発明の積層フィルムは、前記した積層フィルム１には限定されない。本発明の積層フィルムは、本発明の効果を損なわない範囲であれば、第１の層及び第２の層以外の層をさらに備えていてもよい。例えば、本発明の積層フィルムは、図２に例示した積層フィルム１Ａであってもよい。図２における図１と同じ部分は、同符号を付して説明を省略する。
積層フィルム１Ａは、第１の層１０と第２の層１２との間に第３の層１４が積層されている以外は、積層フィルム１と同じである。
【００２５】
（第３の層）
第３の層１４は、環状オレフィン樹脂と鎖状オレフィン樹脂とを含有する。第３の層１４に含有される環状オレフィン樹脂と鎖状オレフィン樹脂としては、特に限定されず、例えば、第１の層で挙げた環状オレフィン樹脂及び鎖状オレフィン樹脂と同じものが挙げられる。
第３の層に含有させる環状オレフィン樹脂としては、１種を単独で使用してもよく、２種以上を併用してもよい。また、第３の層に含有させる鎖状オレフィン樹脂としては、１種を単独で使用してもよく、２種以上を併用してもよい。
【００２６】
第３の層中の環状オレフィン樹脂の割合は、第３の層の総質量（１００質量）に対して、２０〜６０質量％が好ましく、３０〜５０質量％がより好ましい。第３の層中の環状オレフィン樹脂の割合が下限値以上であれば、内容物の揮発性成分がより吸着しにくくなる。第３の層中の環状オレフィン樹脂の割合が上限値以下であれば、第３の層側の他の素材等への接着性がより高くなる。
【００２７】
第３の層中の鎖状オレフィン樹脂の割合は、第３の層の総質量（１００質量）に対して、４０〜８０質量％が好ましく、５０〜７０質量％がより好ましい。第３の層中の鎖状オレフィン樹脂の割合が下限値以上であれば、第３の層側の他の素材等への接着性がより高くなる。第３の層中の鎖状オレフィン樹脂の割合が上限値以下であれば、内容物の揮発性成分がより吸着しにくくなる。
【００２８】
第３の層の厚みは、５〜３０μｍが好ましく、７〜１５μｍがより好ましい。第３の層の厚みが下限値以上であれば、優れた接着性が得られやすくなる。第３の層の厚みが上限値以下であれば、第１の層の厚みを相対的により厚くできるため、内容物の揮発性成分がより吸着しにくくなる。
【００２９】
本実施形態の積層フィルムの総厚みは、１５〜９０μｍが好ましく、２４〜５０μｍがより好ましい。積層フィルムの総厚みが下限値以上であれば、内容物の揮発性成分がより吸着されにくくなる。積層フィルムの総厚みが上限値以下であれば、低コストである。
【００３０】
また、本発明の積層フィルムは、本発明の効果を損なわない範囲であれば、前記した積層フィルム１，１Ａを構成する第１の層、第２の層及び第３の層から選ばれる３層以上を備える別の層構成としてもよい。このとき、第１の層及び第２の層は少なくとも１層含まれる。例えば、本発明の積層フィルムは、図３に例示した積層フィルム１Ｂであってもよい。図２における図１と同じ部分は、同符号を付して説明を省略する。
積層フィルム１Ｂは、第１の層１０における第２の層１２と反対側に、別の第２の層１２が積層されている以外は、積層フィルム１と同じである。
当該別の第２の層は樹脂組成や層の厚さは上記した第２の層における数値範囲内であればよい。２つの第２の層１２は同じ組成であっても別の組成であってもよく、同じ厚さでも異なる厚さでもよい。
【００３１】
本実施形態の積層フィルムの総厚みは、１５〜９０μｍが好ましく、２４〜５０μｍがより好ましい。積層フィルムの総厚みが下限値以上であれば、内容物の揮発性成分がより吸着されにくくなる。積層フィルムの総厚みが上限値以下であれば、低コストである。
【００３２】
袋体内に収容された内容物の揮発性成分が吸着されることをより抑制しやすい点では、積層フィルム１を第１の層１０が最内層となるように使用する態様が、積層フィルム１Ａを第３の層１４が最内層となるように使用する態様や積層フィルム１Ｂを使用する態様よりも好ましい。
【００３３】
［包材］
本発明の包材は、本発明の積層フィルムを備えるものである。本発明の包材は、本発明の積層フィルムを備える以外は、公知の態様を採用できる。
本発明の包材においては、本発明の積層フィルムが第１の層と第２の層の２層構成の場合、第１の層が最内層となるように本発明の積層フィルムが設けられることが好ましい。また、本発明の積層フィルムが３層以上の層構成の場合には、本発明の包材において該積層フィルムは、第１の層が最内層となるか又は最内層にできるだけ近く配置されるように設けられることが好ましい。
【００３４】
以下、本発明の包材の一例を示して説明する。
本実施形態の包材２は、図４に示すように、積層フィルム１と、積層フィルム１における第２の層１２側に設けられたアルミニウム箔層１６と、アルミニウム箔層１６の第２の層１２と反対側に設けられた印刷層１８と、印刷層１８のアルミニウム箔層１６と反対側に設けられた基材層２０と、を備えている。すなわち、包材２においては、第１の層１０、第２の層１２、アルミニウム箔層１６、印刷層１８及び基材層２０がこの順に積層されている。
【００３５】
印刷層１８は、特に限定されず、包材において形成される公知の印刷層を採用できる。
基材層２０を形成する材料としては、特に限定されず、例えば、ポリエステル樹脂（ポリエチレンテレフタレート、ポリエチレンナフタレート等）、ポリアミド樹脂（ナイロン等）、オレフィン樹脂（ポリプロピレン等）等が挙げられる。
【００３６】
包材２の製造方法は、特に限定されず、公知の方法を利用することができる。例えば、積層フィルムにおける第２の層の表面に蒸着等によりアルミニウム箔層を形成したものと、基材層の一方の面に印刷を施すなどして印刷層を形成したものとを、ドライラミネーション法、サンドラミネーション法等により積層する方法等が挙げられる。
【００３７】
以上説明した本発明の包材は、本発明の積層フィルムを備えているため、内容物の揮発性成分が吸着されにくく、易カット性も優れており、また低コストである。
なお、本発明の包材は、本発明の積層フィルムを備えるものであれば、前記した包材２には限定されない。例えば、本発明の積層フィルムをそのまま包材として使用してもよい。
【００３８】
［袋体］
本発明の袋体は、本発明の包材が袋状にされて形成された袋本体を備えるものである。本発明の袋体は、本発明の包材がこのように袋状にされた袋本体を備える以外は、公知の態様を採用できる。本発明の袋体は、袋本体に形成される開口部の近傍の内面に嵌合具が取り付けられた嵌合具付き袋体であってもよい。
以下、本発明の袋体の一例を示して説明する。
【００３９】
本実施形態の袋体３は、図５及び図６に示すように、内容物を収容する密封された状態の袋本体３０と、袋本体３０の上部の内面に、横方向に沿って取り付けられた嵌合具４０とを具備している。
【００４０】
この例の袋本体３０は、第１の層１０が向かい合うように２枚の包材２が重ね合わされ、それらの周縁部２ａが全てヒートシールされることで形成され、密封された状態になっている。袋本体３０における嵌合具４０よりも上部側には、横方向に沿って切断補助線３２が設けられており、その端部にノッチ３４が形成されている。
【００４１】
袋本体３０の形状は、本実施形態では矩形である。なお、袋本体３０の形状は矩形には限定されない。また、袋本体３０の大きさも特に限定されず、袋本体３０に収容する内容物によって適宜選定すればよい。
【００４２】
切断補助線３２は、袋本体３０を切断して開封するのを補助する線である。切断補助線３２としては、特に限定されず、例えば、包材２における切断補助線３２の部分をそれ以外の部分に比べて薄肉化した弱化線、ミシン目からなる弱化線、列状に形成された細孔からなる弱化線、印刷等で形成した線等が挙げられる。
ノッチ３４の形状は、この例では三角形状であるが、特に限定されず、半円形状、直線状等であってもよい。
【００４３】
嵌合具４０は、帯状の第１基材４４の長手方向に凸条の雄側嵌合部４６が設けられた第１嵌合部材４２と、帯状の第２基材５０の長手方向に雄側嵌合部４６と着脱自在に嵌合する雌側嵌合部５２が設けられた第２嵌合部材４８と、を備えている。
雄側嵌合部４６は、第１基材４４の対向面から立ち上がる幹部４６ａと、幹部４６ａの先端側に設けられ、幹部４６ａよりも大きい頭部４６ｂとを備えている。雌側嵌合部５２は、第２基材５０における対向面から断面円弧状に立ち上がる一対の第１アーム部５２ａと第２アーム部５２ｂとを備え、それら第１アーム部５２ａと第２アーム部５２ｂによって凹部５２ｃが形成されている。雄側嵌合部４６と雌側嵌合部５２とは、雄側嵌合部４６の頭部４６ｂが雌側嵌合部５２の凹部５２ｃ内に嵌まり込むことで、着脱自在に嵌合するようになっている。
袋体３では、嵌合具４０の第１基材４４と第２基材５０が、袋本体３０において対向する２枚の包材２のそれぞれに溶着されている。
【００４４】
嵌合具４０を形成する材料は、公知の材料を使用できる。
本発明の袋体が嵌合具を備える場合、嵌合具には環状オレフィン樹脂が含有されていることが好ましい。これにより、内容物の揮発性成分が嵌合具に吸着することも抑制されるため、開封後に内容物を使用する際に、内容物の揮発性成分による効果をより安定して得ることができる。嵌合具に用いる環状オレフィン樹脂としては、特に限定されず、例えば、積層フィルムの説明において挙げたものと同じものが挙げられる。
【００４５】
嵌合具４０には、環状オレフィン樹脂以外の他の樹脂が含有されていてもよい。
他の樹脂としては、特に限定されず、例えば、ナイロン、直鎖状低密度ポリエチレン、高圧法低密度ポリエチレン、高密度ポリエチレン、ポリプロピレン、エチレン−（メタ）アクリル酸アルキルエステル共重合体、オレフィン系エラストマー、スチレン系エラストマー、エチレン−酢酸ビニル共重合体、アイオノマー、ポリビニルアルコール等が挙げられる。
他の樹脂は、１種を単独で使用してもよく、２種以上を併用してもよい。
【００４６】
袋体３においては、ノッチ３４から切断補助線３２に沿って袋本体３０の上部を切断して除去することで、袋本体３０の上部に開口部を形成して開封することができる。袋体３に形成した開口部は、嵌合具４０の雄側嵌合部４６と雌側嵌合部５２を着脱することで繰り返し開閉できる。
【００４７】
本発明の袋体に収容する内容物としては、特に限定されず、例えば、医薬品（エタノール含浸綿、消毒液、滅菌パッド等）、医療用品（湿布薬、鎮痛消炎テープ、ハップ剤、熱冷ましシート等）、化粧品（美容パックシート・マスク、詰替え用化粧水・乳液等）、農薬、肥料、食品関連等が挙げられる。本発明は、医薬品や化粧品を収容する際に特に有用である。
【００４８】
本発明の袋体は、本発明の積層フィルムを備える包材を用いた袋本体を備えているため、内容物の揮発性成分が吸着されにくく、易カット性も優れており、また低コストである。
なお、本発明の袋体は、前記した袋体３には限定されない。例えば、本発明の袋体は、嵌合具４０以外の公知の態様の嵌合具を備える袋体であってもよく、嵌合具を備えない袋体であってもよい。
【実施例】
【００４９】
以下、実施例によって本発明を詳細に説明するが、本発明は以下の記載によっては限定されない。
［耐薬品性（薬品非吸着性）］
各例において得られた多層フィルムの第２の層が最外層となるように、インパルス式ヒートシール機を用いて、容積１００ｍＬの袋体を作成した。得られた袋体に、以下の成分を配合した薬剤−１を１００ｍＬ封入し、４０℃で１週間保存した。
保存後、薬剤−１を廃棄し、袋体内表面に残った薬剤を拭きとった袋体を、エタノールに５時間浸漬し、サンプル中に含まれるサリチル酸メチルをエタノールに抽出した。その抽出液をガスクロマトグラフィーによって以下の測定条件で測定し、袋体に吸着したサリチル酸メチルの量を袋体の内表面の単位面積あたりの量として計算した。
（薬剤−１の配合）
サリチル酸メチル                        ：１０質量％、
エタノール                              ：９０質量％。
（ガスクロマトグラフィーの測定条件）
検出器        ：ＦＩＤ検出器。
（評価基準）
○：検出量１５μｇ／ｃｍ２未満。
×：検出量１５μｇ／ｃｍ２以上。
【００５０】
［易カット性］
ノッチに沿って手切りを行い、以下の評価基準に従って易カット性を評価した。
（評価基準）
○：抵抗なく直線に切れる。
△：やや抵抗あるが直線に切れる。
×：切口が湾曲する。
【００５１】
［接着性］
２枚の積層フィルムにおける内層となる側に、それぞれヒートシーラーを用いてＰＥ製ジッパーテープを１５０℃で接着し、ジッパーを開閉させた時の状態を観察した。
（評価基準）
○：ジッパーが開閉できる。
×：ジッパーと多層フィルムが界面剥離する。
【００５２】
［コスト］
コストの評価は、以下の評価基準に従って行った。
○：同じ厚みの鎖状オレフィンフィルムに対してコストが＋２０％以下である。
△：同じ厚みの鎖状オレフィンフィルムに対してコストが＋２０％超＋５０％以下である。
×：同じ厚みの鎖状オレフィンフィルムに対してコストが＋５０％超＋１００％以下である。
【００５３】
［原料］
本実施例で使用した原料を以下に示す。
環状オレフィン樹脂（Ａ１）：製品名「７０１０Ｆ−６００」（ポリプラスチックス社製、ガラス転移温度：１１０℃）。
ＬＬＤＰＥ：製品名「ダウレックス２０４７Ｇ」（直鎖状低密度ポリエチレン、ダウケミカル社製）。
ＰＰ：製品名「ＭＡ３」（ポリプロピレン、日本ポリプロ社製）。
【００５４】
［実施例１］
環状オレフィン樹脂（Ａ１）４０質量部と、ＬＬＤＰＥ６０質量部とをタンブラーミキサーを用いて混合し、第１の層を形成するための材料−Ｉを得た。また、第２の層を形成するためのＬＬＤＰＥ１００質量部からなる材料−ＩＩを用意した。
キャスト法により、材料−Ｉで形成された第１の層と、該第１の層の一方の側に材料−ＩＩで形成された第２の層とを備える２層構成の積層フィルムを得た。
【００５５】
［実施例２］
環状オレフィン樹脂（Ａ１）２０質量部と、ＬＬＤＰＥ８０質量部とをタンブラーミキサーを用いて混合した混合物を材料−ＩＩとして使用した以外は、実施例１と同様にして積層フィルムを得た。
【００５６】
［実施例３］
環状オレフィン樹脂（Ａ１）３０質量部と、ＬＬＤＰＥ７０質量部とをタンブラーミキサーを用いて混合した混合物を材料−ＩＩとして使用した以外は、実施例１と同様にして積層フィルムを得た。
【００５７】
［実施例４］
環状オレフィン樹脂（Ａ１）７０質量部と、ＬＬＤＰＥ３０質量部とをタンブラーミキサーを用いて混合した混合物を材料−Ｉとして使用し、環状オレフィン樹脂（Ａ１）２０質量部と、ＬＬＤＰＥ８０質量部とをタンブラーミキサーを用いて混合した混合物を材料−ＩＩとして使用した以外は、実施例１と同様にして積層フィルムを得た。
【００５８】
［実施例５］
環状オレフィン樹脂（Ａ１）７０質量部と、ＬＬＤＰＥ３０質量部とをタンブラーミキサーを用いて混合し、第１の層を形成するための材料−Ｉを得た。環状オレフィン樹脂（Ａ１）３０質量部と、ＬＬＤＰＥ７０質量部とをタンブラーミキサーを用いて混合し、第２の層を形成するための材料−ＩＩを得た。環状オレフィン樹脂（Ａ１）５０質量部と、ＬＬＤＰＥ５０質量部とをタンブラーミキサーを用いて混合し、第３の層を形成するための材料−ＩＩＩを得た。
キャスト法により、材料−Ｉで形成された第１の層と、材料−ＩＩＩで形成された第３の層と、材料−ＩＩで形成された第２の層とを、この順番に備える３層構成の積層フィルムを得た。
【００５９】
［実施例６］
環状オレフィン樹脂（Ａ１）７０質量部と、ＬＬＤＰＥ３０質量部とをタンブラーミキサーを用いて混合し、第１の層を形成するための材料−Ｉを得た。環状オレフィン樹脂（Ａ１）１０質量部と、ＬＬＤＰＥ９０質量部とをタンブラーミキサーを用いて混合し、第２の層を形成するための材料−ＩＶを得た。
キャスト法により、材料−Ｉで形成された第１の層と、該第１の層の両方の側に材料−ＩＶで形成された第２の層を備える３層構成の積層フィルムを得た。
【００６０】
［比較例１］
環状オレフィン樹脂（Ａ１）１０質量部と、ＬＬＤＰＥ９０質量部とをタンブラーミキサーを用いて混合した混合物を材料−Ｉとして使用し、環状オレフィン樹脂（Ａ１）２０質量部と、ＬＬＤＰＥ８０質量部とをタンブラーミキサーを用いて混合した混合物を材料−ＩＩとして使用した以外は、実施例１と同様にして積層フィルムを得た。
【００６１】
［比較例２］
環状オレフィン樹脂（Ａ１）７０質量部と、ＬＬＤＰＥ３０質量部とをタンブラーミキサーを用いて混合した混合物を材料−Ｉとして使用し、環状オレフィン樹脂（Ａ１）４０質量部と、ＬＬＤＰＥ６０質量部とをタンブラーミキサーを用いて混合した混合物を材料−ＩＩとして使用した以外は、実施例１と同様にして積層フィルムを得た。
【００６２】
［比較例３］
ＬＬＤＰＥ１００質量部を材料−Ｉとして使用し、環状オレフィン樹脂（Ａ１）２０質量部と、ＬＬＤＰＥ８０質量部とをタンブラーミキサーを用いて混合した混合物を材料−ＩＩとして使用した以外は、実施例１と同様にして積層フィルムを得た。
【００６３】
［比較例４］
ＰＰ１００質量部を材料−Ｉとして使用し、環状オレフィン樹脂（Ａ１）２０質量部と、ＬＬＤＰＥ８０質量部とをタンブラーミキサーを用いて混合した混合物を材料−ＩＩとして使用した以外は、実施例１と同様にして積層フィルムを得た。
【００６４】
各実施例及び比較例における各層を形成する材料の組成、及び評価結果を表１〜４に示す。
【００６５】
【表１】
0006598240.tif 000002
【００６６】
【表２】
0006598240.tif 000003
【００６７】
【表３】
0006598240.tif 000004
【００６８】
【表４】
0006598240.tif 000005
【００６９】
表１〜４に示すように、第１の層及び第２の層における環状オレフィン樹脂と鎖状オレフィン樹脂の割合が本発明に規定する範囲内である実施例１〜６では、耐薬品性、易カット性及び接着性を兼ね備えており、またコスト面でも優れていた。
一方、第１の層における環状オレフィン樹脂の割合が３０質量％以下で、鎖状オレフィン樹脂の割合が７０質量％以上である比較例１では、耐薬品性が劣っており、薬品の吸着が充分に抑制されなかった。
第２の層における環状オレフィン樹脂の割合が３０質量％超で、鎖状オレフィン樹脂の割合が７０質量％未満である比較例２では、コストがかかりすぎる。
第１の層にＬＬＤＰＥのみを使用した比較例３では、易カット性が不充分であった。
第１の層にＰＰのみを使用した比較例４では、易カット性及び接着性が不充分であった。
【符号の説明】
【００７０】
１、１Ａ、１Ｂ  積層フィルム
２  包材
３  袋体
１０  第１の層
１２  第２の層
１４  第３の層
１６  アルミニウム箔層
１８  印刷層
２０  基材層
３０  袋本体
４０  嵌合具
【図１】
0006598240.tif 000006
【図２】
0006598240.tif 000007
【図３】
0006598240.tif 000008
【図４】
0006598240.tif 000009
【図５】
0006598240.tif 000010
【図６】
0006598240.tif 000011